FR 3115025 A1 20220415 FR 2110664 A 20211008 Un conditionnement d'un ou plusieurs articles absorbants est décrit. Le conditionnement inclut un matériau de conditionnement enfermant le ou les articles absorbants. Le matériau de conditionnement a des fibres naturelles et forme un pan avant, un pan arrière opposé au pan avant, un premier pan latéral, un deuxième pan latéral opposé au premier pan latéral, un pan supérieur, et un pan inférieur opposé au pan supérieur. Les pans définissent un compartiment intérieur. Le matériau de conditionnement a une masse surfacique comprise entre environ 55 g/m 2 et environ 115 g/m 2 , selon le procédé de test de masse surfacique. Le conditionnement a une région affaiblie. Le conditionnement est scellé de telle sorte que le ou les articles absorbants sont enfermés dans le compartiment intérieur. Figure de l’abrégé : 1A Conditionnements d'articles absorbants avec des fibres naturelles et des caractéristiques d'ouverture DOMAINE La présente invention concerne des conditionnements d'articles absorbants, plus particulièrement des conditionnements d'articles absorbants avec des fibres naturelles et des caractéristiques d'ouverture. ARRIÈRE-PLAN La demande des consommateurs pour des produits fabriqués au moins partiellement à partir de ressources renouvelables a augmenté significativement au cours des décennies passées, et est devenue un moteur pour l'innovation pour des produits de consommation et des matériaux de conditionnement nouveaux et améliorés. À ce titre, l'accent est mis de plus en plus sur les produits et les matériaux de conditionnement comprenant des ressources renouvelables. Par exemple, il existe un fort intérêt sur le marché pour des produits de consommation qui comprennent des matériaux naturels et bio-sourcés, des matériaux recyclables, des matériaux recyclés, et/ou des matériaux biodégradables. Des produits de consommation compressibles, non fragiles tels que des articles absorbants jetables ( par exemple , couches et culottes d'apprentissage à la propreté, culottes jetables d'incontinence pour adultes et serviettes de protection d'hygiène féminine) sont souvent conditionnés et vendus au détail dans des conditionnements souples formés d'un film polymère plastique. Le plastique est préféré en guise de conditionnement primaire de biens de consommation parce que le plastique peut supporter les rigueurs du processus d'emballage, compte tenu de la capacité du plastique à fléchir et à s'étirer. De plus, comme le plastique peut fléchir et s'étirer sans se déchirer lors de l'application d'une force, des caractéristiques d'ouverture disposées dans des conditionnements en plastique, ont tendance à former des ouvertures propres tout en préservant l'intégrité du résidu du conditionnement. Des conditionnements en plastique, cependant, ont tendance à ne pas conserver leur forme, et peuvent s'affaisser lors du retrait d'articles. Des conditionnements comprenant des ressource renouvelables, telles que des fibres naturelles (par exemple, feuille de carton, carton, et papier), peuvent être enclins au plissement, à la fissuration, et au déchirement sous les contraintes des processus de conditionnement et d'ouverture. Pour cette raison, des matériaux de conditionnement comprenant des ressources renouvelables, telles que des fibres naturelles, pour des articles absorbants doivent être améliorés. RÉSUMÉ La présente description résout un ou plusieurs des problèmes abordés ci-dessus en fournissant un conditionnement d'un ou plusieurs articles absorbants comprenant un matériau de conditionnement fabriqué au moins partiellement à partir de ressources renouvelables et comprenant une caractéristique d'ouverture. Le matériau de conditionnement, incluant la caractéristique d'ouverture, peut supporter les rigueurs d'un processus d'emballage, de l'expédition, et de la manipulation sur le rayon et au domicile d'un consommateur. La caractéristique d'ouverture peut permettre au conditionnement fabriqué au moins partiellement à partir de ressources renouvelables de maintenir sa forme après ouverture et distribution partielle. La présente description fournit, en partie, un conditionnement d'un ou plusieurs articles absorbants comprenant un matériau de conditionnement, dans lequel le matériau de conditionnement comprend des fibres naturelles. Le matériau de conditionnement forme un pan avant, un pan arrière opposé au pan avant, un premier pan latéral, un deuxième pan latéral opposé au premier pan latéral, un pan supérieur, et un pan inférieur opposé au pan supérieur, dans lequel les pans définissent un compartiment intérieur. Le ou les articles absorbants sont disposés dans le compartiment intérieur. Le matériau de conditionnement a une masse surfacique comprise entre environ 50 g/m 2 et environ 120 g/m 2 , de préférence entre environ 55 g/m 2 et environ 115 g/m 2 , ou plus préférablement entre environ 60 g/m 2 et environ 110 g/m 2 , selon le procédé de test de masse surfacique décrit ici. Le conditionnement comprend une région affaiblie. Le conditionnement est scellé de telle sorte que le ou les articles absorbants sont enfermés dans le compartiment intérieur. La présente description fournit, en partie, un conditionnement d'un ou plusieurs articles absorbants comprenant un matériau de conditionnement comprenant des fibres naturelles. Le matériau de conditionnement forme un pan avant, un pan arrière opposé au pan avant, un premier pan latéral, un deuxième pan latéral opposé au premier pan latéral, un pan supérieur, et un pan inférieur opposé au pan supérieur, dans lequel les pans définissent un compartiment intérieur. Le conditionnement est scellé de telle sorte que le ou les articles absorbants sont enfermés dans le compartiment intérieur. Le matériau de conditionnement a une masse surfacique comprise entre environ 50 g/m 2 et environ 120 g/m 2 , de préférence entre environ 55 g/m 2 et environ 115 g/m 2 , ou plus préférablement entre environ 60 g/m 2 et environ 110 g/m 2 , selon le procédé de test de masse surfacique. Le conditionnement comprend une région affaiblie. La région affaiblie forme au moins une partie d'une caractéristique d'ouverture. Le conditionnement a un facteur de performance de région affaiblie compris entre environ 0,14:1 et environ 0,98:1, selon le procédé de test de résistance à la traction décrit ici. La présente description fournit, en partie, un conditionnement d'un ou plusieurs articles absorbants comprenant un matériau de conditionnement comprenant des fibres naturelles. Le matériau de conditionnement a une masse surfacique comprise entre environ 50 g/m 2 et environ 120 g/m 2 , de préférence entre environ 55 g/m 2 et environ 115 g/m 2 , plus préférablement entre environ 60 g/m 2 et environ 110 g/m 2 , selon le procédé de test de masse surfacique. Le matériau de conditionnement forme un pan faisant face au consommateur, un pan arrière opposé, une paire de scellages d'extrémité, et une jointure en cerceau s'étendant entre et joignant les scellages d'extrémité, dans lequel les pans définissent un compartiment intérieur du conditionnement. Le conditionnement comprend une région affaiblie dans le matériau de conditionnement configurée pour former une ouverture. Le conditionnement est scellé de telle sorte que le ou les articles absorbants sont enfermés dans le compartiment intérieur. Ainsi, un conditionnement d'un ou plusieurs articles absorbants est présenté. Le conditionnement comprend : un matériau de conditionnement comprenant des fibres naturelles ; dans lequel le matériau de conditionnement forme un pan avant, un pan arrière opposé au pan avant, un premier pan latéral, un deuxième pan latéral opposé au premier pan latéral, un pan supérieur, et un pan inférieur opposé au pan supérieur, dans lequel les pans définissent un compartiment intérieur du conditionnement, et dans lequel le ou les articles absorbants sont disposés dans le compartiment intérieur ; dans lequel le matériau de conditionnement a une masse surfacique comprise entre environ 50 g/m 2 et environ 120 g/m 2 , de préférence entre environ 55 g/m 2 et environ 115 g/m 2 , plus préférablement entre environ 60 g/m 2 et environ 110 g/m 2 , selon le procédé de test de masse surfacique ; dans lequel le conditionnement comprend une région affaiblie disposée dans le matériau de conditionnement configurée pour former une ouverture ; et dans lequel le conditionnement est scellé de telle sorte que le ou les articles absorbants sont enfermés dans le compartiment intérieur. Le conditionnment peut avoir un ou plusiuers des carcatéristqiues suivantes : - le matériau de conditionnement a une résistance à la traction dans le SM d'au moins 5,0 kN/m, de préférence d'au moins 7,0 kN/m, plus préférablement d'au moins 8,0 kN/m, selon le procédé de test de résistance à la traction. - le matériau de conditionnement comprend au moins 50 pour cent en poids de fibres naturelles, de préférence au moins 70 pour cent en poids de fibres naturelles, plus préférablement au moins 90 pour cent en poids de fibres naturelles. - tous les pans du conditionnement comprennent une pièce unitaire de matériau de conditionnement. - le pan supérieur comprend des soufflets de fermeture, une jointure de fermeture, et une ailette de jointure de fermeture s'étendant à partir de la jointure de fermeture. - la région affaiblie est disposée entre la jointure de fermeture et le compartiment intérieur. - la région affaiblie est disposée sur au moins une partie d'une région de bord supérieur du conditionnement entre au moins un parmi : le pan supérieur et le pan avant, et le pan supérieur et le pan arrière. - la région affaiblie est disposée sur au moins une partie de trois des pans du conditionnement. - la région affaiblie est disposée sur les pans avant, arrière, et premiers pans latéraux. - le conditionnement a une résistance à la traction de région affaiblie comprise entre environ 1,18 kN/m et environ 8,00 kN/m, de préférence entre environ 1,27 kN/m et environ 6,50 kN/m, plus préférablement entre environ 1,6 kN/m et environ 3,00 kN/m, selon le procédé de test de résistance à la traction. - le conditionnement a une résistance à la déchirure relative comprise entre environ 0,8 N/mm et environ 1,3 N/mm, de préférence entre environ 0,9 N/mm et 1,2 N/mm, plus préférablement entre environ 0,95 N/mm et environ 1,15 N/mm, selon le procédé de test de traction à la déchirure. - le conditionnement a un facteur de performance de déchirure compris entre environ 0,865 et environ 5,16, de préférence entre environ 0,95 et environ 4,55, plus préférablement entre environ 1,04 et environ 4,06, selon le procédé de test de traction à la déchirure. - le matériau de conditionnement est recyclable et dans lequel le matériau de conditionnement présente un pourcentage recyclable d'au moins 70 pour cent, plus préférablement au moins 80 pour cent, ou le plus préférablement au moins 90 pour cent, tel que déterminé par le procédé PTS-RH:021/97 (Brouillon Oct. 2019). - le conditionnement est formé à partir d'une strate unique du matériau de conditionnement. - le matériau de conditionnement est exempt de couche barrière. - le matériau de conditionnement comprend une couche barrière. - la couche barrière comprend du polyéthylène. - la couche barrière représente moins de 50 pour cent en poids du matériau de conditionnement, de préférence moins de 30 pour cent en poids du matériau de conditionnement, plus préférablement moins de 10 pour cent en poids du matériau de conditionnement. Les caractéristiques et avantages précités et d'autres de la présente description, et la manière de les réaliser, deviendront plus apparents et la propre description sera mieux comprise à titre de référence à la description suivante de formes d'exemple de la description prise conjointement avec les dessins annexés, dans lesquels : La est une représentation schématique d'une feuille de matériau de conditionnement ; La est une représentation schématique montrant la feuille de matériau de conditionnement de la dans une configuration partiellement pliée ; La est une représentation schématique d'un conditionnement avec une extrémité ouverte ; La est une représentation schématique du conditionnement de la dans un état fermé ; La est une représentation schématique d'un autre conditionnement de la présente description montré dans un état fermé ; La est une représentation schématique montrant un pan d'un conditionnement de la présente description, dans lequel le pan comprend des scellages dans une configuration de fond en bloc ; La est une représentation schématique montrant un pan d'un conditionnement de la présente description, dans lequel le pan comprend des scellages dans une configuration de fond pincé ; La est une représentation schématique montrant un pan d'un conditionnement de la présente description, dans lequel le pan comprend des scellages dans une configuration de fond en croix ; La est une vue en plan d'un exemple d'un article absorbant sous la forme d'une serviette d'hygiène féminine dans une configuration dépliée ; La est une vue latérale de bord de la serviette d'hygiène féminine de la , montrée pliée autour de lignes de pliure latérales dans une configuration de trois plis ; La est une vue en plan d'un exemple d'un article absorbant sous la forme d'une couche jetable pour bébés, des surfaces, faisant face au porteur, tournées vers l'observateur ; La est une vue en plan de la couche pour bébés de la , montrée avec des parties latérales pliées sur et latéralement vers l'intérieur autour de lignes de pliure de bord latéral longitudinal ; La est une vue en plan de la couche pour bébés de la , montrée pliée autour d'une ligne de pliure latérale, les surfaces faisant face au porteur étant à l'intérieur et les surfaces faisant face vers l'extérieur étant à l'extérieur ; La est une vue latérale de la couche pour bébé pliée montrée sur la ; La est une vue latérale d'une pile d'une pluralité d'articles absorbants disposés au sein d'un conditionnement de la présente description ; La est une vue de face de multiples piles d'une pluralité d'articles absorbants disposés au sein d'un conditionnement de la présente description ; Les figures 7A à 7E sont des vues en plan d'une représentation schématique d'exemples de configurations de perforations ; La est une vue en plan d'une représentation schématique d'un exemple d'une configuration de perforations, illustrant des mesures pour déterminer le rapport de coupe-sur-méplat ; Les figures 9A à 9E sont des représentations schématiques en vue en plan d'exemples de configurations de perforations comprenant des zones de méplat alignées ; La est une représentation d'un point d'extrémité d'une trajectoire de perforations ou d'entailles, incluant un élément de dispersion de contrainte de déchirure ; La est une représentation d'un point d'extrémité de multiples trajectoires de perforations ou d'entailles, incluant un élément de dispersion de contrainte de déchirure ; La est une vue en perspective d'un conditionnement de la présente description, représentant une région affaiblie disposée entre la jointure de fermeture et le compartiment intérieur dans une configuration fermée ; La représente le conditionnement de la dans une configuration partiellement ouverte ; La est une vue en perspective d'un conditionnement de la présente description, représentant une région affaiblie disposée sur une partie d'un bord supérieur du conditionnement ; La représente le conditionnement de la dans une configuration partiellement ouverte ; La est une vue en perspective d'un conditionnement de la présente description, représentant une région affaiblie entourant un soufflet de fermeture ; La représente le conditionnement de la dans une configuration partiellement ouverte ; La est une vue en perspective d'un conditionnement de la présente description, représentant une région affaiblie disposée sur au moins une partie des pans avant, arrière, et de l'un des premier ou deuxième pans latéraux (long-court-long) et formant une base et une coiffe ; La représente le conditionnement de la dans une configuration partiellement ouverte ; La est une vue en perspective d'un conditionnement de la présente description, représentant une région affaiblie disposée sur au moins une partie du premier pan latéral, du deuxième pan latéral, et de l'un des pans avant ou arrière (court-long-court) et formant une base et une coiffe ; La est une vue en plan schématique d'un conditionnement de la présente description élaboré avec un processus d'enveloppe tubulaire ; La est une représentation schématique d'une configuration de conditionnement conformément à la présente description élaborée conformément à la présente description ; et La est une représentation schématique d'une vue de face de la configuration de conditionnement de la . Conditionnement (1, 1000, 1800) d'un ou plusieurs articles absorbants (1004) comprenant : un matériau de conditionnement comprenant des fibres naturelles ; dans lequel le matériau de conditionnement forme un pan avant (14), un pan arrière (15) opposé au pan avant, un premier pan latéral (12), un deuxième pan latéral (13) opposé au premier pan latéral, un pan supérieur (11), et un pan inférieur opposé au pan supérieur, dans lequel les pans définissent un compartiment intérieur du conditionnement, et dans lequel le ou les articles absorbants sont disposés dans le compartiment intérieur ; dans lequel le matériau de conditionnement a une masse surfacique comprise entre environ 50 g/m 2 et environ 120 g/m 2 , de préférence entre environ 55 g/m 2 et environ 115 g/m 2 , plus préférablement entre environ 60 g/m 2 et environ 110 g/m 2 , selon le procédé de test de masse surfacique ; dans lequel le conditionnement comprend une région affaiblie (700) disposée dans le matériau de conditionnement configurée pour former une ouverture ; et dans lequel le conditionnement est scellé de telle sorte que le ou les articles absorbants sont enfermés dans le compartiment intérieur. Conditionnement selon la revendication 1, dans lequel le matériau de conditionnement a une résistance à la traction dans le SM d'au moins 5,0 kN/m, de préférence d'au moins 7,0 kN/m, plus préférablement d'au moins 8,0 kN/m, selon le procédé de test de résistance à la traction. Conditionnement selon la revendication 1 ou 2, dans lequel le matériau de conditionnement comprend au moins 50 pour cent en poids de fibres naturelles, de préférence au moins 70 pour cent en poids de fibres naturelles, plus préférablement au moins 90 pour cent en poids de fibres naturelles. Conditionnement selon l'une quelconque des revendications précédentes, dans lequel tous les pans du conditionnement comprennent une pièce unitaire de matériau de conditionnement. Conditionnement selon l'une quelconque des revendications précédentes, dans lequel le pan supérieur comprend des soufflets de fermeture (11b), une jointure de fermeture (11a), et une ailette de jointure de fermeture (11c) s'étendant à partir de la jointure de fermeture. Conditionnement selon la revendication 5, dans lequel la région affaiblie est disposée entre la jointure de fermeture et le compartiment intérieur. Conditionnement selon l'une quelconque des revendications 1 à 5, dans lequel la région affaiblie est disposée sur au moins une partie d'une région de bord supérieur (11d) du conditionnement entre au moins un parmi : le pan supérieur et le pan avant, et le pan supérieur et le pan arrière. Conditionnement selon l'une quelconque des revendications 1 à 5, dans lequel la région affaiblie est disposée sur au moins une partie de trois des pans du conditionnement. Conditionnement selon la revendication 8, dans lequel la région affaiblie est disposée sur les pans avant, arrière, et premiers pans latéraux. Conditionnement selon l'une quelconque des revendications précédentes, dans lequel le conditionnement a une résistance à la traction de région affaiblie comprise entre environ 1,18 kN/m et environ 8,00 kN/m, de préférence entre environ 1,27 kN/m et environ 6,50 kN/m, plus préférablement entre environ 1,6 kN/m et environ 3,00 kN/m, selon le procédé de test de résistance à la traction. Conditionnement selon l'une quelconque des revendications précédentes, dans lequel le conditionnement a une résistance à la déchirure relative comprise entre environ 0,8 N/mm et environ 1,3 N/mm, de préférence entre environ 0,9 N/mm et 1,2 N/mm, plus préférablement entre environ 0,95 N/mm et environ 1,15 N/mm, selon le procédé de test de traction à la déchirure. Conditionnement selon l'une quelconque des revendications précédentes, dans lequel le conditionnement a un facteur de performance de déchirure compris entre environ 0,865 et environ 5,16, de préférence entre environ 0,95 et environ 4,55, plus préférablement entre environ 1,04 et environ 4,06, selon le procédé de test de traction à la déchirure. Conditionnement selon l'une quelconque des revendications précédentes, dans lequel le matériau de conditionnement est recyclable et dans lequel le matériau de conditionnement présente un pourcentage recyclable d'au moins 70 pour cent, plus préférablement au moins 80 pour cent, ou le plus préférablement au moins 90 pour cent, tel que déterminé par le procédé PTS-RH:021/97 (Brouillon Oct. 2019). Conditionnement selon l'une quelconque des revendications précédentes, dans lequel le conditionnement est formé à partir d'une strate unique du matériau de conditionnement. Conditionnement selon l'une quelconque des revendications 1 à 14, dans lequel le matériau de conditionnement est exempt de couche barrière. Conditionnement selon l'une quelconque des revendications 1 à 14, dans lequel le matériau de conditionnement comprend une couche barrière. Conditionnement selon la revendication 16, dans lequel la couche barrière comprend du polyéthylène. Conditionnement l'une quelconque des revendications 16 et 17, dans lequel la couche barrière représente moins de 50 pour cent en poids du matériau de conditionnement, de préférence moins de 30 pour cent en poids du matériau de conditionnement, plus préférablement moins de 10 pour cent en poids du matériau de conditionnement.